(57)【要約】【課題】  高圧法低密度ポリエチレンを用いて、新規の設備を用いることなく製造した加工性改質材であって、ネックインとドローダウンのバランスに優れた樹脂組成物を得ることのできるものを製造する【解決手段】  高圧法低密度ポリエチレンを用いて、下記（Ａ）〜（Ｃ）を満たすことを特徴とする加工性改質材を用いる。（Ａ）２６０℃で毛管粘度計を用いて延伸比４．７で測定した溶融張力が６ｍＮ以上１２０ｍＮ以下（Ｂ）２６０℃で毛管粘度計を用いて溶融張力を測定する条件において、溶融樹脂を延伸できる最大延伸比が４７以上（Ｃ）１６０℃で毛管粘度計を用いて延伸比４．７で測定した溶融張力が３５ｍＮ以上１５０ｍＮ以下【選択図】    なし【特許請求の範囲】
【請求項１】
高圧法低密度ポリエチレンを用いた、下記（Ａ）〜（Ｃ）を満たすことを特徴とする加工性改質材。
（Ａ）２６０℃で毛管粘度計を用いて延伸比４．７で測定した溶融張力が６ｍＮ以上１２０ｍＮ以下
（Ｂ）２６０℃で毛管粘度計を用いて溶融張力を測定する条件において、溶融樹脂を延伸できる最大延伸比が４７以上
（Ｃ）１６０℃で毛管粘度計を用いて延伸比４．７で測定した溶融張力が３５ｍＮ以上１５０ｍＮ以下
【請求項２】
下記の（Ｄ）〜（Ｇ）を満たす条件で高圧法低密度ポリエチレンを溶融混練することを特徴とする、請求項１に記載の加工性改質材の製造方法。
（Ｄ）混練温度が１３０℃以上２２０℃以下
（Ｅ）酸素濃度が０．１％以上２１％以下
（Ｆ）混練室内における溶融樹脂の充満率が４０％以上９０％以下
（Ｇ）混練する装置が二軸押出機、バンバリーミキサーのいずれかである
【発明の詳細な説明】
【技術分野】
【０００１】
本発明は、ポリオレフィンの押出成形加工において、加工性を向上させるために混合する加工性改質材、およびその製造方法に関するものである。
【背景技術】
【０００２】
Ｔダイを用いた押出ラミネート成形においては、Ｔダイから押し出された溶融樹脂膜は、Ｔダイ出口から冷却ロールまでのエアギャップ間で引き伸ばされる際に、膜の幅が狭くなる。これは、ネックインと呼ばれ、ネックインは小さいほど幅落ちが少ないため生産性に優れる。また、製膜速度が高いほど生産性に優れるため、高速成形性が求められる。吐出量を一定としてライン速度を上昇させた際に安定して製膜できる最高速度はドローダウンと呼ばれ、高速成形性の指標となっている。押出ラミネート成形においては、ネックインとドローダウンのバランスが重要視され、ネックインが小さくドローダウンが大きい、すなわちドローダウンとネックインの比が大きいほど生産性に優れる。
【０００３】
一般に、高圧ラジカル法によって製造される高圧法低密度ポリエチレンは押出ラミネート加工に際して優れた成膜性を示し、各種の樹脂フィルム、紙、アルミニウム箔等の基材フィルムへの押出ラミネート用途に好適に使用されている。近年、衝撃強度や突刺強度が必要な分野や耐熱性の求められる分野においては、高圧法低密度ポリエチレンでは性能が不足しており、直鎖状低密度ポリエチレンや高密度ポリエチレンが用いられるようになって来ている。しかし、直鎖状低密度ポリエチレンや高密度ポリエチレンはいずれも押出ラミネート成形性に劣るために単独で用いることは困難であり、高圧法低密度ポリエチレンなどの加工性改質材を混合して用いられている。ポリオレフィン系樹脂に使用する加工性改質材としては、弾性の高い高圧法低密度ポリエチレンが多く用いられる。このような加工性改質材には、直鎖状低密度ポリエチレンや高密度ポリエチレンの性質を活かすため、できる限り少量の混合で押出ラミネート成形性を向上できることが求められる。加工性改質材の弾性が高いほど少量の混合で押出ラミネート成形性を向上することができることから、従来の高圧法低密度ポリエチレンよりも効果の高い加工性改質材が求められている。
ポリオレフィン系樹脂の弾性を高める方法として、既存のポリオレフィン系樹脂に、後処理として電子線や放射線を照射する方法が知られている（例えば、特許文献１、２）。しかし、電子線や放射線を照射する方法は、専用の装置が必要であり、大量の樹脂を処理するためにはコストが高くなる欠点があった。また、既存のポリオレフィン系樹脂と有機化酸化物などのラジカル発生剤を溶融混合することで架橋させ、弾性を高める方法が知られている（例えば、特許文献３）。この方法によれば通常の押出機で処理が可能となるものの、得られる加工性改質材は架橋されたものであるため、直鎖状低密度ポリエチレンや高密度ポリエチレンと均一に混合しにくく、また、得られる改質材の延伸性が不足しており、直鎖状低密度ポリエチレンや高密度ポリエチレンに混合したものがドローダウンに劣るという問題があった。
【０００４】
このように、従来の方法では、新規の設備を用いることなく、加工性改良効果の高い、すなわちネックインとドローダウンのバランスに優れる加工性改質材を得ることは困難であった。
【先行技術文献】
【特許文献】
【０００５】
【特許文献１】特開平９−３１２５６号公報
【特許文献２】特開２０００−１５９９４７号公報
【特許文献３】特許第３０４４２５６号公報
【発明の概要】
【発明が解決しようとする課題】
【０００６】
本発明は、上記のような状況を鑑みなされたものであって、高圧法低密度ポリエチレンを用いて、新規の設備を用いることなく、ネックインとドローダウンのバランスに優れた樹脂組成物を得ることができる加工性改質材を提案するものである。
【課題を解決するための手段】
【０００７】
本発明者らは、前記課題を解決すべく鋭意検討した結果、特定の高圧法低密度ポリエチレンを用いた改質材が、延伸性を損なわずに加工性を大きく改良できることを見出し、本発明を完成するに至った。
【０００８】
すなわち、本発明は、高圧法低密度ポリエチレンを用いた、下記（Ａ）〜（Ｄ）を満たす加工性改質材に関するものである。
（Ａ）２６０℃で毛管粘度計を用いて延伸比４．７で測定した溶融張力が６ｍＮ以上１２０ｍＮ以下
（Ｂ）２６０℃で毛管粘度計を用いて溶融張力を測定する条件において、溶融樹脂を延伸できる最大延伸比が４７以上
（Ｃ）１６０℃で毛管粘度計を用いて延伸比４．７で測定した溶融張力が３５ｍＮ以上１５０ｍＮ以下
また、（Ｄ）〜（Ｇ）を満たす条件で高圧法低密度ポリエチレンを溶融混練することを特徴とする、加工性改質材の製造方法に関するものである。
（Ｄ）混練温度が１３０℃以上２２０℃以下
（Ｅ）酸素濃度が０．１％以上２１％以下
（Ｆ）混練室内における溶融樹脂の充満率が４０％以上９０％以下
（Ｇ）混練する装置が二軸押出機、バンバリーミキサーのいずれかである
以下に、本発明を詳細に説明する。
【０００９】
本発明の加工性改質材は、高圧法低密度ポリエチレンを材料としたものである。中でも、オートクレーブ法により製造されたものであることが弾性の高い低密度ポリエチレンが得やすいことから好ましい。
【００１０】
本発明の加工性改質材の材料として使用する高圧法低密度ポリエチレンのＭＦＲについては特に制約はないが、元々の弾性が高く加工性改良効果が良好になることから３．５ｇ／１０分以上１５ｇ／１０分以下であることが好ましく、４ｇ／１０分以上１０ｇ／１０分以下であることがさらに好ましい。
【００１１】
本発明の加工性改質材は、バレル直径９．５５ｍｍの毛管粘度計に長さが８ｍｍ、直径が２．０９５ｍｍ、流入角が９０°のオリフィスを装着し、温度を２６０℃に設定し、ピストン降下速度を１０ｍｍ／分、延伸比４．７の条件で測定した溶融張力の値（以下ＭＳ２６０と記す）が６ｍＮ以上１２０ｍＮ以下、好ましくは６ｍＮ以上１００ｍＮ以下、より好ましくは６ｍＮ以上６０ｍＮ以下である。ＭＳ２６０が６ｍＮよりも低いと、改質材の弾性が低いためネックインが大きく、加工性改良効果が低くなるため好ましくない。また、ＭＳ２６０が１２０ｍＮより高いと、ドローダウンが不足するため好ましくない。
【００１２】
本発明の加工性改質材は、２６０℃において毛管粘度計で溶融張力を測定する際に引取速度を徐々に上昇させ、ストランドが切れた際の延伸比（最大延伸比と呼ぶ）が４７以上である。延伸比が４７未満であると、加工性改質材として直鎖状低密度ポリエチレンや高密度ポリエチレンなどのオレフィン系樹脂と混合した場合のドローダウンが不足するため好ましくない。
【００１３】
本発明の加工性改質材は、バレル直径９．５５ｍｍの毛管粘度計に長さが８ｍｍ、直径が２．０９５ｍｍ、流入角が９０°のオリフィスを装着し、温度を１６０℃に設定し、ピストン降下速度を１０ｍｍ／分、延伸比４７の条件で測定した溶融張力の値（以下ＭＳ１６０と記す）が３５ｍＮ以上１５０ｍＮ以下、好ましくは４０ｍＮ以上１００ｍＮ以下、より好ましくは４５ｍＮ以上７０ｍＮ以下である。ＭＳ１６０が３５ｍＮよりも低いと、改質材の弾性が低いためネックインが大きく、加工性改良効果が低くなるため好ましくない。また、ＭＳ１６０が１５０ｍＮより高いと、ドローダウンが不足するため好ましくない。
【００１４】
本発明の加工性改質材は、溶融混練前後のＭＳ２６０の比が２．０以上であると、溶融混練後の改質材を直鎖状低密度ポリエチレンや高密度ポリエチレンなどのオレフィン系樹脂と混合した場合のネックインとドローダウンのバランスに優れるため好ましい。
【００１５】
本発明の加工性改質材は、メルトマスフローレート２０ｇ／１０分、密度９３６ｋｇ／ｍ３の直鎖状低密度ポリエチレンと重量比２０／８０の割合でドライブレンドし、５０ｍｍφのスクリューとストランドダイを有する単軸押出機を用いて設定温度１６０℃、吐出量２５ｋｇ／時でストランド状に押出し、ストランドカッターを用い作成したペレットを９０ｍｍφのスクリューを有する押出ラミネーターへ供給し、開口幅を６００ｍｍとしたＴダイより３２０℃の温度で押出し、坪量５０ｇ／ｍ２のクラフト紙基材上に押出量１７をｋｇ／時として製膜し、引取速度を徐々に上昇させた際に膜切れが発生する速度（ドローダウン）と、引取速度を２００ｍ／分として１０μｍの厚さになるよう押出ラミネートした際の、Ｔダイ開口幅と樹脂組成物のコート幅との差（ネックイン）との比が３５００／分以上であるとネックインとドローダウンのバランスに優れるため好ましい。
【００１６】
また、本発明の加工性改質材は、溶融混練する前の高圧法低密度ポリエチレンを上記の方法で直鎖状低密度ポリエチレンと混合しドローダウンとネックインを評価した際の、溶融混練前後それぞれについて計算したドローダウンとネックインの比（ドローダウン／ネックイン）が１．０よりも大きいと溶融混練による加工性改良効果の上昇が大きいため好ましい。
【００１７】
本発明の加工性改質材の製造方法は、高圧法低密度ポリエチレンを用いている。高圧法低密度ポリエチレン溶融混練することで、弾性を上昇させることができる。溶融混練の方法としては、連続的に処理を行う方法、バッチ式に処理を行う方法がある。その装置としては、単軸押出機、二軸押出機の他、バンバリーミキサー、ロールミキサー、ニーダー、高速回転ミキサー、押出機等の各種混練機が挙げられる。
【００１８】
本発明の加工性改質材の製造装置は、二軸押出機またはバンバリーミキサーであることが、混練温度、酸素濃度を調整しやすいため好ましい。なお、バンバリーミキサーなどの混練機で溶融混練した後は、単軸押出機、二軸押出機を用いてペレット状に成形することができる。
【００１９】
本発明の加工性改質材を製造するための溶融混練温度は、１２０℃以上２２０℃以下、より好ましくは１３０℃以上２１０℃以下、さらに好ましくは１３０℃以上２００℃以下であると、改質材の弾性と延伸性が両立できるだけでなく、溶融混練時の混練機の負荷、生産性の面から好ましい。
【００２０】
本発明の加工性改質材を製造するための溶融混練時の酸素濃度は、０．１％以上２１％以下であると、改質材の弾性と延伸性が両立できるため好ましい。
【００２１】
本発明の加工性改質材を製造するための溶融混練時の混練室内の樹脂の充満率は、好ましくは４０％以上９０％以下、より好ましくは４５％以上９０％以下である。ここで混練室内の樹脂の充満率とは、押出機の場合は押出機バレルとスクリューとの間の空間中に占める溶融樹脂の割合を、バンバリーミキサーの場合は混合室とローターとの間の空間中に占める溶融樹脂の割合を指す。充満率がこの範囲にあることで、弾性とドローダウン性が両立できるため好ましい。
【００２２】
本発明の方法で製造した加工性改質材と、直鎖状低密度ポリエチレンや高密度ポリエチレンなどのオレフィン系樹脂とは、ペレット同士を混合するドライブレンドの他、バンバリーミキサー、ロールミキサー、ニーダー、高速回転ミキサー、押出機等の各種混練機、好ましくは単軸もしくは二軸押出機を用いて混合・混練する方法などの公知の方法を利用して混合することができ、各種押出成形に用いられる。
【００２３】
本発明の方法で製造した加工性改質材は、直鎖状低密度ポリエチレンや高密度ポリエチレンなどのオレフィン系樹脂と混合することで優れた加工性改質効果を示し、押出ラミネート成形、インフレーションフィルム成形、キャストフィルム成形などの押出成形に好適に用いられる。中でも、加工性改質材に高い弾性が求められる押出ラミネート成形に用いることが好ましい。
【発明の効果】
【００２４】
本発明の加工性改質材を用いることにより、高圧法低密度ポリエチレンを用いて、新規の設備を用いることなく、衛生性を損なわずに効果の高い加工性改質材を製造することができる。
【実施例】
【００２５】
以下、実施例により本発明をさらに詳細に説明するが、本発明はこれらの実施例に限定されるものではない。
【００２６】
以下に、物性、加工性の評価方法を示す。
（１）溶融張力
２３℃に設定した恒温室内において、バレル直径９．５５ｍｍの毛管粘度計（東洋精機製作所、商品名：キャピログラフ）に、長さが８ｍｍ、直径が２．０９５ｍｍ、流入角が９０°のオリフィスを装着し、温度を２６０℃に設定し、溶融張力を測定する樹脂を１８ｇ充填し、ピストン降下速度を１０ｍｍ／分、延伸比を４．７に設定し、引き取りに必要な荷重（ｍＮ）を溶融張力（ＭＳ２６０）として測定した。また、改質材を得るために溶融混練後する溶融張力と溶融混練前の溶融張力の比を測定した。なお、測定温度を１６０℃とし、延伸比を４．７とした溶融張力（以下ＭＳ１６０と記す）も測定した。
（２）最大延伸比
溶融張力の測定時において、引取速度を徐々に上昇させ、ストランドが切れた際の延伸比を最大延伸比とした。最大延伸比が４７未満の場合は延伸性に乏しく加工性改質材として不適と判定した。
（３）酸素濃度
押出機の場合はスクリュー直上、バンバリーミキサーの場合は混練直前の混合室内の酸素濃度を、酸素濃度計（新コスモス電機（株）製ＸＰ−３１８０）を用いて計測した。
（４）充満率
押出機の場合は押出機バレルとスクリューとの間の空間の体積を、バンバリーミキサーの場合は混合室とローターとの間の空間の体積を計算し、溶融混練混合する樹脂の体積を空間の体積で除して計算した。
（５）加工性のバランス
メルトマスフローレート２０ｇ／１０分、密度９３６ｋｇ／ｍ３の直鎖状低密度ポリエチレン（東ソー（株）製、ニポロン−Ｌ  Ｍ７０Ｋ、以下ＬＬ−Ａと記す）と高圧法低密度ポリエチレンを溶融混練した加工性改質材とを重量比８０／２０の割合でドライブレンドし、５０ｍｍφのスクリューとストランドダイを有する単軸押出機（（株）プラコー製）を用いて設定温度１６０℃、吐出量２５ｋｇ／時でストランド状に押出し、ストランドカッター（（株）誠和鉄工所製）を用いてペレットとした。この混合物を、９０ｍｍφのスクリューを有する押出ラミネーター（（株）ムサシノキカイ製）へ供給し、開口幅を６００ｍｍとしたＴダイより３２０℃の温度で押出し、基材の引取速度を２００ｍ／分として、坪量５０ｇ／ｍ２のクラフト紙基材上に１０μｍの厚さになるよう押出ラミネートした際の、Ｔダイ開口幅と樹脂組成物のコート幅との差をネックインとして計測した。また、押出量を１７ｋｇ／時とし、引取速度を徐々に上昇させた際に膜切れが発生する速度をドローダウンとした。また、ＬＬ−Ａと溶融混練する前の高圧法低密度ポリエチレンを重量比８０／２０の割合でドライブレンドし、５０ｍｍφのスクリューとストランドダイを有する単軸押出機（（株）プラコー製）を用いて設定温度１６０℃、吐出量２５ｋｇ／時でストランド状に押出し、ストランドカッター（（株）誠和鉄工所製）を用いてペレットとした混合物を用いてネックイン、ドローダウンを測定した。溶融混練前後それぞれについてドローダウンとネックインの比（ドローダウン／ネックイン）を計算した。
（６）溶融混練による加工性バランスの変化
ＬＬ−Ａと溶融混練する前の高圧法低密度ポリエチレンを重量比８０／２０の割合でドライブレンドし、５０ｍｍφのスクリューとストランドダイを有する単軸押出機（（株）プラコー製）を用いて設定温度１６０℃、吐出量２５ｋｇ／時でストランド状に押出し、ストランドカッター（（株）誠和鉄工所製）を用いてペレットとした混合物を用いて上記の方法で加工性のバランスを測定した。溶融混練前後それぞれについて加工性のバランスを計算し、その比が１．０よりも大きいものを溶融混練による加工性改良効果の上昇が認められたと判定した。
【００２７】
実施例１
混練機として、噛合型スクリュー、異方向回転型の二軸押出機（東洋精機製作所、商品名：ラボプラストミル２Ｄ２５Ｓ型）を用い、メルトマスフローレート８ｇ／１０分、密度９１８ｋｇ／ｍ３の高圧法低密度ポリエチレン（東ソー（株）製、ペトロセン２１３）を、混練温度１６０℃、吐出量１．７ｋｇ／時、スクリュー回転数６０ｒｐｍ、酸素濃度２１％、充満率８０％の条件で溶融混練し、ストランド状に押出し、ストランドカッター（（株）誠和鉄工所製）を用いてペレットとすることで加工性改質材を得た。なお、スクリューは多条フライト型逆リード付（２Ｓ２５Ｒ型）のものを用いた。混練条件および溶融張力の測定結果を表１に記す。得られたペレットと、メルトマスフローレート２０ｇ／１０分、密度９３６ｋｇ／ｍ３の直鎖状低密度ポリエチレン（東ソー（株）製、ニポロン−Ｌ  Ｍ７０Ｋ、以下ＬＬ−Ａと記す）を、重量比２０／８０の割合でドライブレンドし、５０ｍｍφのスクリューとストランドダイを有する単軸押出機（（株）プラコー製）を用いて設定温度１６０℃、吐出量２５ｋｇ／時でストランド状に押出し、ストランドカッター（（株）誠和鉄工所製）を用いてペレットとした。この混合物について溶融張力を測定した。また、この混合物を用いて、上述の加工性のバランスを評価した。また、溶融混練していない高圧法低密度ポリエチレンとＬＬ−Ａを混合したものを用いて加工性バランスを測定し、溶融混練による加工性バランスの変化を評価した。結果を表１に示す。
【００２８】
実施例２
混練温度を１８０℃とした以外は実施例１と同じ条件で高圧法低密度ポリエチレンを溶融混練し加工性改質材を作成した。混練条件および溶融張力、押出ラミネート加工性の評価結果を表１に記す。
【００２９】
実施例３
酸素濃度を５％とした以外は実施例１と同じ条件で高圧法低密度ポリエチレンを溶融混練し加工性改質材を作成した。混練条件および溶融張力、押出ラミネート加工性の評価結果を表１に記す。
【００３０】
実施例４
充満率を５０％とした以外は実施例１と同じ条件で高圧法低密度ポリエチレンを溶融混練し加工性改質材を作成した。混練条件および溶融張力、押出ラミネート加工性の評価結果を表１に記す。
【００３１】
実施例５
混練機として、バンバリーミキサー（南千住製作所製）を用い、混練温度１６０℃、酸素濃度２１％、充満率７５％として実施例１で用いた高圧法低密度ポリエチレンを溶融混練した。溶融混練した樹脂を５０ｍｍφのスクリューとストランドダイを有する単軸押出機（（株）プラコー製）を用いて設定温度１８０℃、吐出量２５ｋｇ／時でストランド状に押出し、ストランドカッター（（株）誠和鉄工所製）を用いてペレットとすることで加工性改質材を作成した。混練条件および溶融張力、押出ラミネート加工性の評価結果を表１に記す。
【００３２】
【表１】
2014129443.tif 000002
【００３３】
比較例１
メルトマスフローレート１．６ｇ／１０分、密度９１９ｋｇ／ｍ３の高圧法低密度ポリエチレン（東ソー（株）製、ペトロセン  ３６０）を用いた以外は実施例１と同じ条件で溶融混練した。混練条件および溶融張力、押出ラミネート加工性の評価結果を表２に記す。最大延伸比が小さく、また溶融混練による加工性バランスの変化が小さかった。
【００３４】
比較例２
メルトマスフローレート３ｇ／１０分、密度９２４ｋｇ／ｍ３の高圧法低密度ポリエチレン（東ソー（株）製、ペトロセン２０５）を用いた以外は実施例１と同じ条件で溶融混練した。混練条件および溶融張力を表２に記す。最大延伸比が小さく、また溶融混練による加工性バランスの変化が小さかった。
【００３５】
比較例３
実施例１において、混練温度を２６０℃とした以外は実施例１と同じ条件で高圧法低密度ポリエチレンを溶融混練した。混練条件を表２に記すが、延伸性に乏しく溶融張力を測定することができなかった。
【００３６】
比較例４
実施例１において、押出機内に窒素を導入して酸素濃度を０．１％未満とした以外は実施例１と同じ条件で高圧法低密度ポリエチレンを溶融混練して加工性改質材を製造した。混練条件および溶融張力、押出ラミネート加工性の評価結果を表２に記す。溶融混練後のＭＳ２６０が低く、また溶融混練による加工性バランスの変化が小さかった。
【００３７】
比較例５
実施例１において、押出機内に酸素を導入して酸素濃度を２８％とした以外は実施例１と同じ条件で高圧法低密度ポリエチレンを溶融混練した。混練条件を表２に記すが、延伸性に乏しく溶融張力を測定することができなかった。
【００３８】
比較例６
実施例１において、吐出量を２．２ｋｇ／時、充満率を９８％とした以外は実施例１と同じ条件で高圧法低密度ポリエチレンを溶融混練した。混練条件および溶融張力、押出ラミネート加工性の評価結果を表２に記す。溶融混練による加工性バランスの変化が小さかった。
【００３９】
比較例７
混練機として、２０ｍｍφの単軸押出機（東洋精機製作所、商品名：ラボプラストミル）を用い、メルトマスフローレートが３．０ｇ／１０分、密度が９２４ｋｇ／ｍ３の高圧法低密度ポリエチレン（東ソー（株）製、ペトロセン２０５）を、混練温度１６０℃、吐出量１．７ｋｇ／時、酸素濃度２１％、充満率は１００％の条件で溶融混練した。混練条件および溶融張力、押出ラミネート加工性の評価結果を表２に記す。溶融混練による加工性バランスの変化が小さかった。
【００４０】
【表２】
2014129443.tif 000003
【産業上の利用可能性】
【００４１】
本発明の加工性改質材を使用することで、従来よりも少量の混合で押出成形加工性を改良することが可能となる。これにより、被混合物の特徴を製品により反映することができる。